(57)【特許請求の範囲】
【請求項１】
厚さ８μｍ以下のフィルムと、このフィルム上に設けられた金属薄膜と、この金属薄膜上に設けられたコーティング層とを具備する金属被覆糸製造用シートであり、前記コーティング層は、主成分となる樹脂に、この樹脂との編目構造を形成する反応の開始温度が前記樹脂の硬化温度よりも低いシランカップリング剤が、０．０５〜２％含有されてなり、前記樹脂と前記シランカップリング剤及び前記シランカップリング剤同士が結合していることを特徴とする金属被覆糸製造用シート。
【請求項２】
厚さ８μｍ以下のフィルムと、このフィルム上に設けられた金属薄膜と、この金属薄膜上に設けられたコーティング層とを具備する金属被覆糸製造用シートであり、前記コーティング層は、第１コーティング層と第２コーティング層とからなり、前記第１コーティング層と前記第２コーティング層のいずれか一方または両方は、主成分となる樹脂に、この樹脂との編目構造を形成する反応の開始温度が前記樹脂の硬化温度よりも低いシランカップリング剤が、０．０５〜２％含有されてなり、前記樹脂と前記シランカップリング剤及び前記シランカップリング剤同士が結合していることを特徴とする金属被覆糸製造用シート。
【請求項３】
前記金属薄膜と前記フィルムとの間と、前記金属薄膜と前記コーティング層との間の一方または両方に、Ｓｉ，Ａｌ，Ｂａ，Ｃａ，Ｃｅ，Ｉｎ，Ｐｂ，Ｌｉ，Ｋ，Ｍｇ，Ｎａ，Ｓｎ，Ｔｉ，Ｚｎ，Ｚｒ，Ｍｏ，Ｔａ，Ｗ，Ｆｅ，Ｓｒ，Ｖ，Ｔｈ，Ｓｂ，Ｐｔ，Ｂｉ，Ｙ，Ｇｅおよびこれらの金属の酸化物，フッ化物，窒化物，炭化物から選択される１種または２種以上の物質からなる腐食防止層が形成されたことを特徴とする請求項１または２に記載の金属被覆糸製造用シート。
【請求項４】
前記金属薄膜と前記フィルムとの間に、アンダーコート層が形成されたことを特徴とする請求項１〜３のいずれかに記載の金属被覆糸製造用シート。
【請求項５】
請求項１〜４のいずれかに記載の金属被覆糸製造用シートが細く裁断されてなることを特徴とする金属被覆平糸。
【請求項６】
請求項５に記載の金属被覆平糸が、芯糸の外周に巻回されたことを特徴とする金属被覆撚糸。
【発明の詳細な説明】
【０００１】
【発明の属する技術分野】
本発明は、金属被覆糸およびこれを用いた布に関するもので、特に、優れた耐食性および柔軟性を有し、衣服などに好適に使用される金属被覆糸および布に関する。
【０００２】
【従来の技術】
和服等に使用される織布の一種として、金銀色の模様を形成したものがある。このような織布は、通常、金糸または銀糸を横糸、絹糸を縦糸として織り、部分的に金糸または銀糸（以下、両者を合わせて金銀糸と称する）を織布の表面側に露出させて模様を形成したものである。
【０００３】
前記金銀糸の多くは、プラスチック製のフィルムに銀を蒸着し、この銀被膜上に樹脂コーティングを施した金銀糸製造用シートを裁断して製造されている。図８〜図１０は、それぞれ異なる従来の金銀糸製造用シートの断面を示している。これらの金銀糸製造用シートは、いずれも片面型シートと呼ばれるものであり、これら片面型シートを２枚用意し、金銀光沢を有する面を外側にして、接着剤で張り合わせた両面型シートも市販されている。本明細書中の金銀糸製造用シートとは、これら片面型シートおよび両面型シートの両者を総称するものとする。
【０００４】
図８に示す片面型シートは、透明なＰＥＴ等からなる樹脂フィルム４１上に銀被膜４２を蒸着し、さらに銀被膜４２を保護するアクリル系樹脂の樹脂コーティング層４３を形成したものである。また、図９のシートは、樹脂フィルム４１の裏面に着色層７が形成されたものであり、図１０のシートは、樹脂フィルム４１と銀被膜４２との間に着色層７が形成されたものである。着色層７は、例えば金糸の場合には赤色系の着色料を塗布乾燥して形成され、シートを銀被膜４２の着色層７側から見ることにより、シートは金色に発色する。
これらの片面型シートを２枚用意し、金銀光沢を有する面を外側にして、支持層の両面に接着することにより両面型シートが得られる。
【０００５】
上記の金銀糸製造用シートを細く裁断し、絹糸等の芯糸に螺旋状に巻き付ければ、金銀撚糸となる。
金銀織布には、通常このような撚糸が用いられている。
【０００６】
【発明が解決しようとする課題】
ところで、近年、上記のような金銀糸は、和服のみならず洋服にも多用されるようになってきている。
しかしながら、上記のような金銀糸は、洋服に使用するには、剛直で柔軟性に欠けることが問題となっていた。
このような問題を解決するために、金銀糸製造用シートを構成している樹脂フィルムの厚さを薄くすることが考えられるが、前記樹脂フィルムの厚さを薄くすると、銀被膜上に樹脂コーティングを施す際の熱により、前記樹脂フィルムが変形し、皺になりやすくなるという不都合が生じる。
【０００７】
さらに、洋服は、和服と比較して洗濯の頻度が高いうえ、汗などが直接付着することも多い。このため、和服では十分使用に耐える金銀糸も、洋服に使用すると変色しやすいという問題があった。
【０００８】
本発明は、上記事情に鑑みてなされたもので、上記の問題を解決し、柔軟性および耐久性に優れた金属被覆糸製造用シートを提供することを課題とする。
また、上記金属被覆糸製造用シートを用いた金属被覆糸、織布、不織布を提供することを課題とする。
【０００９】
上記課題を解決するため、本発明の金属被覆糸製造用シートは、厚さ８μｍ以下のフィルムと、このフィルム上に設けられた金属薄膜と、この金属薄膜上に設けられたコーティング層とを具備する金属被覆糸製造用シートであり、前記コーティング層は、主成分となる樹脂に、この樹脂との編目構造を形成する反応の開始温度が前記樹脂の硬化温度よりも低いシランカップリング剤が、０．０５〜２％含有されてなり、前記樹脂と前記シランカップリング剤及び前記シランカップリング剤同士が結合していることを特徴とする。
【００１０】
また、上記課題を解決するため、本発明の金属被覆糸製造用シートは、厚さ８μｍ以下のフィルムと、このフィルム上に設けられた金属薄膜と、この金属薄膜上に設けられたコーティング層とを具備する金属被覆糸製造用シートであり、前記コーティング層は、第１コーティング層と第２コーティング層とからなり、前記第１コーティング層と前記第２コーティング層のいずれか一方または両方は、主成分となる樹脂に、この樹脂との編目構造を形成する反応の開始温度が前記樹脂の硬化温度よりも低いシランカップリング剤が、０．０５〜２％含有されてなり、前記樹脂と前記シランカップリング剤及び前記シランカップリング剤同士が結合していることを特徴とする。
【００１１】
上記の金属被覆糸製造用シートにおいては、前記金属薄膜と前記フィルムとの間と、前記金属薄膜と前記コーティング層との間の一方または両方に、Ｓｉ，Ａｌ，Ｂａ，Ｃａ，Ｃｅ，Ｉｎ，Ｐｂ，Ｌｉ，Ｋ，Ｍｇ，Ｎａ，Ｓｎ，Ｔｉ，Ｚｎ，Ｚｒ，Ｍｏ，Ｔａ，Ｗ，Ｆｅ，Ｓｒ，Ｖ，Ｔｈ，Ｓｂ，Ｐｔ，Ｂｉ，Ｙ，Ｇｅおよびこれらの金属の酸化物，フッ化物，窒化物，炭化物から選択される１種または２種以上の物質からなる腐食防止層を形成してもよい。
また、上記の金属被覆糸製造用シートにおいては、前記金属薄膜と前記フィルムとの間に、アンダーコート層を形成してもよい。
さらに、上記の金属被覆糸製造用シートにおいては、装飾性を高めるために、前記金属薄膜を金銀光沢を有するものとしてもよい。ここでの金銀光沢を有するとは、金色または銀色の光沢を有することをいう。
【００１２】
本発明の金属被覆平糸は、上記の金属被覆糸製造用シートが細く裁断されてなることを特徴とする。また、本発明の金属被覆撚糸は、上記の金属被覆平糸または上記の金銀被覆糸が、芯糸の外周に巻回されたことを特徴とする。
【００１３】
【発明の実施の形態】
図１は、本発明の金属被覆糸製造用シートの一例を示した図である。
図１において、符号１０は、金属被覆糸製造用シートを示している。この金属被覆糸製造用シート１０は、フィルム１と、このフィルム１上に設けられた金属薄膜２と、この金属薄膜２上に設けられた第１コーティング層３ａと第２コーティング層３ｂとからなるコーティング層３とからなるものである。
【００１４】
フィルム１の材質は、特に限定されないが、例えば、ポリエステル、ポリエチレンテレフタレート、ナイロン、ポリ塩化ビニル、ＯＰＰ（二軸延伸ポリプロピレン）、ＣＰＰ（無延伸ポリプロピレン）、ビニロンなどの合成樹脂からなるフィルムなどが好適に用いられる。中でも、ポリエステルやポリエチレンテレフタレートは、熱的に安定であり、第１および第２コーティング層３ａ、３ｂの形成および取扱いが容易であり、好ましい。
【００１５】
フィルム１の厚さは、８μｍ以下とするのが好ましい。より好ましくは、４〜７μｍ程度である。８μｍ程度を越える厚さとした場合、金属被覆糸２０の柔軟性が不十分となるため好ましくない。
【００１６】
金属薄膜２の種類は、特に限定されず、例えば、Ｃｕ、Ａｇ、Ｚｎ、Ｓｎ、Ｔｉ、Ａｌ、Ｐｄ、Ｐｂ、Ｎｉ、Ｃｒ、Ａｕ、Ｐｔ、Ｆｅ、Ｃｏ、Ｍｏ、Ｚｒから選択される１種又は２種以上の合金が好適である。金属薄膜２の表面には、その金属のハロゲン化物、錯体、酸化物、硫化物などが形成されていてもよい。
【００１７】
図１に示す金属被覆糸製造用シート１０が金銀糸の製造に用いられる場合、金属薄膜２は、金色または銀色の光沢を有する、例えば、Ｃｕ、Ａｇ、Ｚｎ、Ｓｕ、Ｔｉなどが好適に使用される。中でも、Ａｇは、他の金属では得られ難いＡｇ特有の深い光沢が得られるため好ましい。この場合、Ａｇに、Ｓｎ、Ｇａのいずれかまたは双方を合計５０ｗｔ％未満添加すると、銀薄膜そのものの耐食性が向上して変色を防ぐ効果が得られる。添加率が５０ｗｔ％より多いと銀薄膜の光沢が変化して美観を低下させる。
【００１８】
金属薄膜２の厚さは、特に限定されないが、１００〜１５００Å程度とすることが好ましい。より好ましくは３００〜１０００Å程度とされる。金属薄膜２の厚さが１００Å程度未満であると、金属被覆糸製造用シート１０の光沢および耐食性が低下するため好ましくない。一方、蒸着で形成する場合、金属薄膜２の厚さを１５００Åより大きくしても、美観を向上させる効果や耐食性を向上させる効果が得られず、コストが上昇するのみであるので好ましくない。また、金属薄膜２の形成方法は、特に限定されないが、蒸着法などが好適である。
【００１９】
第１および第２コーティング層３ａ、３ｂの材質は、特に限定されないが、例えば、ポリエステル樹脂、ブチラール樹脂、アクリル樹脂、エポキシ樹脂、ウレタン樹脂、尿素ーメラミン樹脂、アミノ樹脂、フェノール樹脂、塩化ビニル樹脂、ポリアセタール樹脂、ポリカーボネート樹脂、けい素樹脂、酢酸ビニル樹脂、フッ素樹脂、スチロール樹脂などの単独あるいは混合物などが好適に使用される。
【００２０】
さらに、第１コーティング層３ａと第２コーティング層３ｂのいずれか一方または両方には、主成分である樹脂にシランカップリング剤が含有されている。
シランカップリング剤としては、主成分である樹脂とのネットワーク構造（編目構造）を形成する反応の開始温度が、前記樹脂の硬化温度よりも低いものが使用される。樹脂にシランカップリング剤を含有させることにより、樹脂を硬化させる際に、主成分である樹脂の硬化温度よりも低い温度で、樹脂の水酸基、アミノ基、イソシアネート基などの反応基やジエン類とシランカップリング剤とが結合するとともに、シランカップリング剤同士が結合して、樹脂の硬化を促進し、硬化後の緻密な樹脂膜を形成すると推定される。
【００２１】
前記シランカップリング剤としては、ＲＳｉＸ3（ただし、 Ｒは、ビニル基、グリシドキシ基、メタクリル基、アミノ基、メルカプト基などの有機官能性基を示し、Ｘは、塩素およびアルコキシ基を示す。）の式で示されるものなどが好適に使用される。より好ましくは、上記Ｒが、グリシドキシ基またはアミノ基であるシランカップリング剤である。
シランカップリング剤の添加量は、０．０５〜２％程度の範囲が好ましい。より好ましくは、０．１〜０．１５％程度の範囲である。添加量が０．０５％程度未満であると、主成分である樹脂の硬化温度を十分に低下させることができなくなり、前記フィルムが皺になりやすくなる。また、緻密な樹脂膜を形成する効果が不十分となり、十分な耐久性を得ることが困難となる。一方、２％を越える添加量としても、コストが上昇するのみであるので好ましくない。
【００２２】
シランカップリング剤は、上述したように、第１コーティング層３ａと第２コーティング層３ｂのいずれか一方または両方に含有されている。
例えば、前記シランカップリング剤が、第１および第２コーティング層３ａ、３ｂの両方に含有されているものとした場合、いずれか一方のみに含有されているものと比較して、より一層耐久性を向上させることが可能となる。
また、少なくとも第２コーティング層３ｂにシランカップリング剤が含有されているものとした場合、金属被覆糸製造用シート１０の表面を形成する第２コーティング層３ｂが緻密な樹脂膜となり、金属被覆糸製造用シート１０の第２コーティング層３ｂ側の表面全体を保護することができ、効果的に耐久性を向上させることができる。
さらに、シランカップリング剤を第１コーティング層３ａと第２コーティング層３ｂのいずれか一方のみに含有した場合においては、両方に含有したものと比較して、シランカップリング剤を含有する工程と、シランカップリング剤の使用量とを削減することができ、安価なものとすることができる。
【００２３】
第１コーティング層３ａの厚さは、０．０５〜２．５μｍ程度とするのが好ましい。より好ましくは、０．１〜１．５μｍ程度である。２．５μｍ程度を越える厚さとした場合、金属被覆糸２０の柔軟性が不十分となるため好ましくない。一方、０．０５μｍ未満の厚さとした場合、十分な保護効果が得られず、耐久性が低下するため好ましくない。
また、第２コーティング層３ｂの厚さは、第１コーティング層３ａと同等程度とすることが好ましい。
【００２４】
このような金属被覆糸製造用シート１０は、第１コーティング層３ａと第２コーティング層３ｂのいずれか一方または両方に、シランカップリング剤が含有されているので、以下のような効果を有するものとなる。
（１）シランカップリング剤が含有されたコーティング層を、主成分である樹脂の硬化温度よりも低い温度で形成することができ、コーティング層を形成する際の熱によりフィルム１が皺になることを防止できる。したがって、従来１２μｍ程度であったフィルム１の厚さを、８μｍ以下と薄くすることが可能となり、柔軟性に優れた金属被覆糸製造用シート１０を得ることができる。
（２）前記樹脂とシランカップリング剤とのネットワーク構造（編目構造）が形成されることにより、緻密な樹脂膜を形成することができ、耐久性に優れた金属被覆糸製造用シート１０が得られる。
【００２５】
また、上記の金属被覆糸製造用シート１０では、コーティング層３は、第１コーティング層３ａと第２コーティング層３ｂの２層からなるものであるので、１層からなるものと比較して、金属薄膜２を長期にわたって保護することができ、より耐久性に優れたものとなる。
【００２６】
このような金属被覆糸製造用シート１０は、上述したように、優れた耐久性および柔軟性を有するので、洗濯や汗に強く、しなやかで、和服、洋服を問わず様々な用途に使用可能な金属被覆糸の材料として、好適に使用されるものとなる。
【００２７】
本発明の金属被覆糸製造用シートの構造は、図１に示す例にのみ限定されるものではなく、以下に示すように用途などに応じて適宜変更してもよい。
図２に示す金属被覆糸製造用シートは、図１に示す金属被覆糸製造用シート１０の金属薄膜２とフィルム１との間に腐食防止層５を設けたものである。
【００２８】
腐食防止層５は、Ｓｉ，Ａｌ，Ｂａ，Ｃａ，Ｃｅ，Ｉｎ，Ｐｂ，Ｌｉ，Ｋ，Ｍｇ，Ｎａ，Ｓｎ，Ｔｉ，Ｚｎ，Ｚｒ，Ｍｏ，Ｔａ，Ｗ，Ｆｅ，Ｓｒ，Ｖ，Ｔｈ，Ｓｂ，Ｐｔ，Ｂｉ，Ｙ，Ｇｅおよびこれらの金属の酸化物，フッ化物，窒化物，炭化物から選択される１種または２種以上の物質などによって形成することが可能である。中でも特に、ＺｎＯ，ＳｎＯx（０＜ｘ≦２）、Ｓｎ，Ｙ2Ｏ3，ＺｒＯ2，ＴｉＯ2，Ｃｒなどが耐食性に優れるため好適である。
【００２９】
腐食防止層５の厚さは、耐食性向上効果とコストの点から５〜２００Åであることが好ましい。腐食防止層５の厚さが５Å未満であると、金属薄膜２の耐食性を向上する効果が得られず、２００Åより厚くても、それ以上耐食性は向上しない。
このような腐食防止層５を設けることにより、より一層耐食性を高めることができる。
【００３０】
前記腐食防止層５は、図２に示す例のように、金属薄膜２とフィルム１との間に設けることができるが、金属薄膜２と第１コーティング層３ａとの間に設けてもよい。さらに、より一層耐食性を高めるために、金属薄膜２とフィルム１との間と、金属薄膜２と第１コーティング層３ａとの間の両方に腐食防止層５を設けてもよい。
特に、金銀糸の製造に用いられる金属被覆糸製造用シートにおいて、腐食防止層５を金属薄膜２とフィルム１との間に設ける場合には、腐食防止層５の材質は、ＺｎＯおよびＳｎＯx（ただし０＜ｘ≦２）から選択される１種または２種の物質などが好ましい。これらの物質で形成された腐食防止層５は、透明度が高いため、フィルム１側から見た場合の金属薄膜２の光沢をほとんど阻害せず、良好な光沢が得られる。
【００３１】
図３に示す金属被覆糸製造用シートは、フィルム１と金属薄膜２との間に、アンダーコート層６を設けたものである。アンダーコート層６の材質としては、第１および第２コーティング層３ａ、３ｂと同様の材質などが好ましく使用される。アンダーコート層６を設けることにより、フィルム１と金属薄膜２との接合強度を高めることができる。また、金属薄膜２の耐食性をより一層向上させることができる。
【００３２】
上記の金属被覆糸製造用シートは、着色して使用される金属被覆糸製造用シートの場合には、図４に示すようにフィルム１の金属薄膜２側の面、または、フィルム１の金属薄膜２と反対側の面に、染料や顔料などを含有する着色層７を設けてもよい。
【００３３】
また、上記の金属被覆糸製造用シートを２枚用意し、それらを接着することにより得られた両面型シートとしてもよい。両面型シートに用いられる２枚の金属被覆糸製造用シートは、同じ構成のものでもよいし、異なる構成のものでもよい。
図５に示す金属被覆糸製造用シートは、図１に示す金属被覆糸製造用シートを２枚用意し、これらのフィルム１側を対向させ、支持層８を挟んで接合した両面型シートである。
【００３４】
支持層８としては和紙、洋紙、合成繊維の不織布などが使用可能であり、厚さは限定されないが５〜２００μｍ程度のものが好適である。支持層８の厚さが５μｍ未満であると補強効果が低下し、２００μｍを越えるとシートが堅くなり、製造しにくくなる。また、このシートから製造した糸を衣服などに使用した場合に手触りが悪くなる。
支持層８を接着するための接着剤としては、塩化ビニル−酢酸ビニル系の共重合物接着剤、エポキシ系接着剤などの従来から使用されているいずれのものでもよい。
【００３５】
上記の金属被覆糸製造用シートでは、コーティング層３を第１コーティング層３ａと第２コーティング層３ｂの２層からなるものとしたが、シランカップリング剤を含有する１層からなるものとしてもよいし、上記の金属被覆糸製造用シートに、さらに１層以上のコーティング層を設けて３層以上としてもよく、特に限定されない。１層のみとした場合、コーティング層を形成するための手間やコストを削減することができ、３層以上とした場合、より一層耐久性を向上させることができる。
【００３６】
なお、上記の金属被覆糸製造用シートの構成を用途などに応じて適宜組み合わせることが可能であるのは勿論である。
【００３７】
本発明の金属被覆平糸１０ａは、図６に示すように、図１に示す金属被覆糸製造用シート１０を、マイクロスリッターなどを用いて細く裁断したものである。前記金属被覆平糸１０ａの太さは限定されないが、一般には０．５ｍｍ以下の幅とされることが好ましい。このような金属被覆平糸１０ａは、上記の金属被覆糸製造用シート１０を用いたものであるので、良好な耐久性および柔軟性を有する。
【００３８】
本発明の金属被覆撚糸２０ａは、図７に示すように、図６に示す金属被覆平糸１０ａを、芯糸１１の外周に螺旋状に巻回したものである。
芯糸１１は、２本の糸１１ａ、１１ｂからなっている。芯糸１１の材質としては、特に限定されないが、天然ゴム、ウレタンゴム、ブタジエンスチレンゴム、ブチルゴム、ニトリルゴム、クロロプレンゴム、シリコーンゴム、フッ素ゴム、ステレオゴムなどの一般的なゴムや、ナイロン、ポリエステル、レーヨン、キュープラ、絹、綿、アセテート系繊維、ビニロン、ビニリデン、アクリル、ポリエチレン、ポリプロピレン、ポリウレタン、炭素繊維、ガラス繊維、金属繊維などが好適に使用される。中でも、ゴムなどの伸縮性を有する材質は、より良好な柔軟性および伸縮性を有する金属被覆撚糸２０ａを得ることができるため好ましい。
このような金属被覆撚糸２０ａは、上記の金属被覆糸製造用シート１０を用いたものであるので、良好な耐久性および柔軟性を有する。
【００３９】
なお、芯糸１１の構造は、図７に示す例にのみ限定されるものではなく、例えば、１本の糸からなるものとしてもよいし、３本以上の糸からなるものとしてもよく、用途などに応じて適宜変更してよい。また、芯糸１１は、様々な繊維とともに金属被覆平糸１０ａを撚り合わせてなるものも使用できる。
【００４０】
本発明の金銀被覆糸は、上記の金属被覆糸製造用シートを用いた金属被覆平糸と金属被覆撚糸とに限定されるものではなく、基体と、この基体上に設けられた金属薄膜と、この金属薄膜上に設けられたコーティング層とを具備してなり、前記コーティング層に、シランカップリング剤が含有された金銀被覆糸としてもよい。さらに、この金銀被覆糸を芯糸の外周に巻回してなる金属被覆撚糸としてもよい。
この場合、基体は、糸状の形状とされることが好ましく、基体上に設けられた層の構成および材質は、上記の金属被覆糸製造用シートのフィルム上に設けられた層の構成および材質と同様としてよい。また、前記基体を形成する材質は、上述したフィルム１と同様の材質などが好適に使用される。
【００４１】
本発明の織布は、上記の金属被覆平糸１０ａ、金属被覆撚糸２０ａ、金属被覆糸から選択される少なくとも一種が、布体の中に織り込まれたものである。このような織布は、横糸と縦糸のどちらか一方または両方を上記の金属被覆平糸１０ａまたは金属被覆撚糸２０ａとして、織機にかけることによって得られる。
このような織布は、前記金属被覆平糸１０ａ、金属被覆撚糸２０ａ、金属被覆糸から選択される少なくとも一種が、布体の中に織り込まれてなるものであるので、従来の金銀糸を用いた織布と比較して、良好な柔軟性および耐久性を有する。また、前記金属被覆平糸１０ａ、金属被覆撚糸２０ａ、金属被覆糸として、金銀光沢を有する金銀糸を用いれば、金銀装飾を有する織布が得られる。
【００４２】
本発明の不織布は、上記の金属被覆平糸１０ａ、金属被覆撚糸２０ａ、金属被覆糸から選択される少なくとも一種が、不織布を構成する繊維原料中に含まれてなるものである。このような不織布を製造するには、上記の金属被覆平糸１０ａ、金属被覆撚糸２０ａ、金属被覆糸から選択される少なくとも一種を繊維原料の全部または一部として、接着剤を含む不織布原料中に添加し、これを抄紙する方法などによって得られる。
このような不織布も、上記の金属被覆平糸２０ａ、金属被覆撚糸２０ａ、金属被覆糸から選択される少なくとも一種を用いたものであるので、従来の金銀糸１２を用いた織布と比較して、良好な柔軟性および耐久性を有するものとなる。また、前記金属被覆平糸１０ａ、金属被覆撚糸２０ａ、金属被覆糸として、金銀光沢を有する金銀糸を用いれば、金銀装飾を有する不織布が得られる。
【００４３】
本発明の織布や不織布は、良好な柔軟性および耐久性を有するものであるので、和服、洋服を問わず使用することが可能であり、例えば、着物、帯、アンダーウェア、アウターウェア、靴下などの衣服や、カーテン、布団カバー、シーツ、マット類、タオルなどの様々な用途に使用できる。
【００４４】
【発明の効果】
以上説明したように、本発明の金属被覆糸製造用シートは、コーティング層に、シランカップリング剤が含有されているので、コーティング層の主成分である樹脂の硬化温度よりも低い温度でコーティング層を形成することができ、前記コーティング層の形成に伴う熱によって、フィルムが皺になることを防止することができる。したがって、フィルムの厚さを薄くすることが可能となり、柔軟性に優れた金属被覆糸が得られる。
また、前記樹脂とシランカップリング剤とのネットワーク構造（編目構造）が形成されることにより、緻密な樹脂膜を形成することができ、耐久性に優れた金属被覆糸が得られる。
【００４５】
本発明の金属被覆糸、織布、不織布は、良好な柔軟性および耐久性を有するものであるので、和服、洋服を問わず様々な用途に使用することができる。
【図面の簡単な説明】
【図１】  本発明の金属被覆糸製造用シートの一例を示した断面図である。
【図２】  本発明の金属被覆糸製造用シートの他の例を示した断面図である。
【図３】  本発明の金属被覆糸製造用シートの他の例を示した断面図である。
【図４】  本発明の金属被覆糸製造用シートの他の例を示した断面図である。
【図５】  本発明の金属被覆糸製造用シートの他の例を示した断面図である。
【図６】  本発明の金属被覆平糸の一例を示した図である。
【図７】  本発明の金属被覆撚糸の一例を示した図である。
【図８】  従来の金銀糸製造用シートの一例を示した断面図である。
【図９】  従来の金銀糸製造用シートの他の例を示した断面図である。
【図１０】  従来の金銀糸製造用シートの他の例を示した断面図である。
【符号の説明】
１  フィルム
２  金属薄膜
３  コーティング層
３ａ  第１コーティング層
３ｂ  第２コーティング層
５  腐食防止層
６  アンダーコート層
７  着色層
８  支持層
１０  金属被覆糸製造用シート
１０ａ  金属被覆平糸
１１  芯糸
２０ａ  金属被覆糸
【図１】
0004407979.tif 000002
【図２】
0004407979.tif 000003
【図３】
0004407979.tif 000004
【図４】
0004407979.tif 000005
【図５】
0004407979.tif 000006
【図６】
0004407979.tif 000007
【図７】
0004407979.tif 000008
【図８】
0004407979.tif 000009
【図９】
0004407979.tif 000010
【図１０】
0004407979.tif 000011